СПОСОБ КОЛОРИРОВАНИЯ ШЕРСТЯНОЙ ТКАНИ РАСТИТЕЛЬНЫМ КРАСИТЕЛЕМ КОРЫ МУШМУЛЫ СВЧ ОБРАБОТКОЙ
METHOD OF COLOURING WOOL FABRIC WITH VEGETABLE DYE WITH MEDLAR BARK WITH MICROWAVE PROCESSING

Изобретение относится к красильному производству (колорированию), в частности к способу протравного крашения шерстяной ткани экстрактами из красящих растений.
Известны способы протравного крашения текстильных материалов с применением красителей, относящихся к различным классам органических соединений, которые получаются синтетическим путем [4].
Существуют способы протравного крашения текстильных материалов: протравливание проводят до окрашивания растительным красителем, одновременно и после окрашивания [3].
Недостатком способа крашения этими красителями является их дорогостоящий, многостадийный, сложный органический синтез.
Цель изобретения - создание нового способа крашения шерстяной ткани натуральным красителем - водным экстрактом коры мушмулы при использовании сверхвысокочастотного (СВЧ) облучения в диапазоне волн 1667 МГц, что позволяет значительно расширить ассортимент красителей из натурального сырья избежать сложной технологии производства синтетических красителей.
Способ включает протравное крашение чистошерстяной ткани с использованием в качестве красителя водного экстракта коры мушмулы при массовом соотношении сухого растительного сырья и воды 1:6 в количестве 30% к массе исходного окрашиваемого материала, а в качестве комплексообразователя - соли хрома. В красильную ванну, которая содержит водный экстракт коры мушмулы, комплексообразователь (0,5-1,5% от массы окрашиваемого материала), уксусную кислоту для поддержания слабокислой pH-среды, погружается чистошерстяная ткань. Температура ванны 75-80°C. Процесс окрашивания длится 40-60 минут при постоянном помешивании для однородности окраски и облучении красильной ванны СВЧ облучением (1667 МГц). После процесса окрашивания ткань промывается в теплой, затем в холодной воде, просушивается.
Пример 1. Крашение при одновременном протравливании бихроматом калия.
Состав красильной ванны:
Водный экстракт коры мушмулы - 120 мл
Бихромат калия - 0,5 г
Уксусная кислота - 1,5 мл
В полученный экстракт добавляют бихромат калия, предварительно растворенный в небольшом количестве воды. Затем приливают уксусную кислоту (pH=5-6). Крашение ведут по 40-60 минут при постоянном помешивании, при температуре ванны 75-80°C. Образец шерстяной ткани вынимают, промывают теплой, а затем холодной проточной водой и высушивают в течение суток при открытом доступе воздуха. Цвет шерстяной ткани - светло-коричневый.
Пример 2. Крашение при одновременном протравливании бихроматом калия и СВЧ облучении.
Состав красильной ванны:
Водный экстракт коры мушмулы - 120 мл
Бихромат калия - 0,5 г
Уксусная кислота - 1,5 мл
Крашение ведется согласно примеру 1. Получаемый после колорирования цвет - темно-коричневый.
К достоинствам предлагаемых способов можно отнести:
1. Введение в красильный раствор минеральной протравы в результате образования комплексных соединений различного строения оказывают большое влияние на получаемый цвет и оттенок.
2. Применение облучения повышает устойчивость окраски шерстяной ткани как к сухому, так и к мокрому трению.
3. Получение экологически чистых текстильных материалов из натуральных волокон, окрашенных натуральными красителями.
Литература
1. Кричевский Г.Е. Химическая технология текстильных материалов: учебник для вузов / Г.Е. Кричевский. - М.: РосЗИТЛП, 2001. - Т.2. - 540 с.
2. Шагина Н.А. Способ протравного крашения шерстяной ткани растительным красителем чертополоха поникающего / Н.А. Шагина. Патент РФ №2493306 от 20.09.2013 г.
3. Л.Г. Ковтун, Е.Л. Маланкина. Применение природных красителей для колорирования текстильных материалов. // Текстильная химия. - №1 (16), 1999. - С.69-74, с.88.
4. Э. Ташлицкая. Безворсовые ковры Дагестана. Махачкала: Дагпедучиздат. - 1986. - 86 с.